(57)【要約】【課題】  従来の加熱ロール等の多数のロールを有した縦延伸装置及び／又は長大なオーブンとフィルム両端把持搬送機構を有した横延伸装置を備えた大掛かりな製造ラインを必要としない、メンテナンスが容易であり、かつ、経済的に熱収縮性フィルムを製造し得る簡易な製造装置及び製造方法を提供する。【解決手段】  Ｔダイから吐出された熱可塑性樹脂組成物からなる溶融シート素材を冷却固化させシート状に成形する、特定温度範囲すなわち該熱可塑性樹脂が塩化ビニル樹脂においては、柔軟温度＋１０℃〜柔軟温度＋３５℃、ポリエステル系樹脂及び／又はスチレン系樹脂においては、ガラス転移温度＋１０℃〜ガラス転移温度＋３５℃に維持したキャストロール、該キャストロールに押し付けられ、成形したフィルムを該キャストロールの表面速度と略同じとなるよう制御された速度にて搬送するゴムロール、並びに該ゴムロールの表面速度に対して１．３〜２．０倍となるよう制御された速度で巻き取ることにより該フィルムを延伸する巻取装置からなる熱可塑性樹脂製熱収縮性フィルムの製造装置及び製造方法【選択図】  図１
2005067081.tif 000002
【特許請求の範囲】
【請求項１】
Ｔダイから吐出された塩化ビニル樹脂からなる熱可塑性樹脂組成物の溶融シート素材を冷却固化させシート状に成形する、該熱可塑性樹脂組成物の柔軟温度＋１０℃〜柔軟温度＋３５℃の温度に維持したキャストロール、該キャストロールに押し付けられ、成形したフィルムを該キャストロールの表面速度と略同じとなるよう制御された速度にて搬送するゴムロール、並びに該ゴムロールの表面速度に対して１．３〜２．０倍となるよう制御された速度で巻き取ることにより該フィルムを延伸する巻取装置からなる熱可塑性樹脂製熱収縮性フィルムの製造装置。
【請求項２】
Ｔダイから吐出されたポリエステル系樹脂及び／又はスチレン系樹脂からなる熱可塑性樹脂組成物の溶融シート素材を冷却固化させシート状に成形する、該熱可塑性樹脂組成物のガラス転移温度＋１０℃〜ガラス転移温度＋３５℃の温度に維持したキャストロール、該キャストロールに押し付けられ、成形したフィルムを該キャストロールの表面速度と略同じとなるよう制御された速度にて搬送するゴムロール、並びに該ゴムロールの表面速度に対して１．３〜２．０倍となるよう制御された速度で巻き取ることにより該フィルムを延伸する巻取装置からなる熱可塑性樹脂製熱収縮性フィルムの製造装置。
【請求項３】
塩化ビニル樹脂からなる熱可塑性樹脂組成物を押出機にてシート状に溶融押出し、該熱可塑性樹脂組成物の柔軟温度＋１０℃〜柔軟温度＋３５℃の温度に保ったキャストロールに密着させて成形した後、エアーシリンダー又は油圧シリンダーによってキャストロールに押し付けたゴムロールで、成形したフィルムの搬送速度をキャストロールの表面速度と略同じとなるよう制御し、その後の巻取装置の速度をキャストロールの速度の１．３〜２．０倍にしてフィルムを巻き取ることによる、１００℃における収縮率が主収縮方向において３０％以上でかつ主収縮方向と直交する方向において８％以下である熱可塑性樹脂製熱収縮性フィルムの製造方法。
【請求項４】
ポリエステル系樹脂及び／又はスチレン系樹脂からなる熱可塑性樹脂組成物を押出機にてシート状に溶融押出し、該熱可塑性樹脂組成物のガラス転移温度＋１０℃〜ガラス転移温度＋３５℃の温度に保ったキャストロールに密着させて成形した後、エアーシリンダー又は油圧シリンダーによってキャストロールに押し付けたゴムロールで、成形したフィルムの搬送速度をキャストロールの表面速度と略同じとなるよう制御し、その後の巻取装置の速度をキャストロールの速度の１．３〜２．０倍にしてフィルムを巻き取ることによる、１００℃における収縮率が主収縮方向において３０％以上でかつ主収縮方向と直交する方向において８％以下である熱可塑性樹脂製熱収縮性フィルムの製造方法。
【請求項５】
フィルム厚みが２５〜１００μｍであることを特徴とする請求項３に記載の熱可塑性樹脂製熱収縮性フィルムの製造方法。
【請求項６】
フィルム厚みが２５〜１００μｍであることを特徴とする請求項４に記載の熱可塑性樹脂製熱収縮性フィルムの製造方法。
【発明の詳細な説明】
【技術分野】
【０００１】
本発明は、熱収縮ラベルに用いられる熱可塑性樹脂製フィルムを、経済的に製造することのできる新規な熱収縮性フィルムの製造装置及び製造方法に関するものである。
【背景技術】
【０００２】
熱収縮性フィルムは、熱風、熱水、熱放射線などによって加熱すると収縮する性質があるため、包装材、ラベル、キャップシール、電気絶縁材などとして広い分野で使用されている。
この熱収縮性フィルムの素材としては、塩化ビニル樹脂、ポリスチレン系樹脂、オレフィン系樹脂、ポリエステル系樹脂などが用いられている。これらの素材を用いて熱収縮性フィルムを製造するには、従来加熱したフィルムを上流側から下流側にいくに従ってロール回転速度を早めてその流れ方向に延伸した後冷却する方法（縦延伸法）、加熱したフィルムをその流れ方向に一定の間隔で配置されたクリップでフィルムの両端を挟み、流れ方向と垂直な方向に引き延ばして冷却する方法（横延伸法）等がある。
しかし、縦延伸法は、予熱ロール、加熱ロール、低速ロール、高速ロール、冷却ロール、巻取ロールといった多数のロールからなる複雑な装置が必要であった。一方横延伸法においても、加熱のための長大なオーブンとフィルム両端把持搬送機構を有した横延伸装置を備えた大掛かりな製造ラインが必要であり、そのような大掛かりな製造ラインを設置するには高額の設備投資と長い工事時間が必要であった。
【０００３】
例えば特許文献１には、Ｔダイからのフィルムを縦延伸した後、さらに横延伸する逐次二軸延伸装置が記載されているが、該縦延伸装置は、加熱した入口側ローラと出口側ローラの間に、多数の従動回転ローラが存在している。このような複雑なラインを設置するには、高額な設備投資と長い工事時間が必要となる上、複雑であるが故に故障が発生しやすいため、品質管理が困難であり、またそのメンテナンスにおいても、多大な時間と労力を要し、製造ラインの稼働率が落ちるため、コストアップの要因となる。
【０００４】
【特許文献１】特開平７−２６７４４７号公報（７頁左欄３３〜４７行、１０頁図４）
【発明の開示】
【発明が解決しようとする課題】
【０００５】
本発明は、上記した従来の加熱ロール等の多数のロールを有した縦延伸装置及び／又は長大なオーブンとフィルム両端把持搬送機構を有した横延伸装置を備えた大掛かりな製造ラインを必要としない、メンテナンスが容易であり、かつ、経済的に熱収縮性フィルムを製造し得る簡易な製造装置及び製造方法を提供することを目的としてなされたものである。
【課題を解決するための手段】
【０００６】
本発明者らは、加熱ロール等の多数のロールを有した縦延伸装置及び又は長大なオーブンとフィルム両端把持搬送機構を有した横延伸装置を備えた大掛かりな製造ラインを必要としない、簡易な製造装置を用いて経済的に熱収縮性フィルムを製造し得る製造方法を開発すべく鋭意研究を重ねた結果、Ｔダイから吐出された熱可塑性樹脂組成物からなる溶融シート素材を冷却固化させシート状に成形する、特定温度範囲すなわち該熱可塑性樹脂が塩化ビニル樹脂においては、柔軟温度＋１０℃〜柔軟温度＋３５℃、ポリエステル系樹脂及び／又はスチレン系樹脂においては、ガラス転移温度（以下、Ｔｇという）＋１０℃〜Ｔｇ＋３５℃に維持したキャストロール、該キャストロールに押し付けられ、成形したフィルムを該キャストロールの表面速度と略同じとなるよう制御された速度にて搬送するゴムロール、並びに該ゴムロールの表面速度に対して１．３〜２．０倍となるよう制御された速度で巻き取ることにより該フィルムを延伸する巻取装置からなる熱可塑性樹脂製熱収縮性フィルムの製造装置を見出し、本発明を完成するにいたった。
【０００７】
また、熱可塑性樹脂組成物を押出機にてシート状に溶融押出し、特定温度範囲すなわち該熱可塑性樹脂が塩化ビニル樹脂においては、柔軟温度＋１０℃〜柔軟温度＋３５℃、ポリエステル系樹脂及び／又はスチレン系樹脂においては、Ｔｇ＋１０℃〜Ｔｇ＋３５℃である。に保ったキャストロールに密着させて成形した後、エアーシリンダー又は油圧シリンダーによってキャストロールに押し付けたゴムロールで、成形したフィルムの搬送速度をキャストロールの表面速度と略同じとなるよう制御し、その後の巻取装置の速度をキャストロールの速度の１．３〜２．０倍にしてフィルムを巻き取ることにより、１００℃における収縮率が主収縮方向において３０％以上でかつ主収縮方向と直交する方向において８％以下である熱可塑性樹脂製熱収縮性フィルムが得られることを見出し、本発明を完成するに到った。
【発明の効果】
【０００８】
本発明の熱収縮性フィルムの製造装置及び製造方法によると、加熱ロール等の多数のロールを有した縦延伸装置及び／又は長大なオーブンとフィルム両端把持搬送機構を有した横延伸装置を備えた大掛かりな製造ラインを必要としないで、比較的簡易な製造装置を用いて経済的に、装着性の良好な熱収縮性フィルムを製造することが可能になる。
【発明を実施するための最良の形態】
【０００９】
以下、図面に基づき本発明を詳細に説明する。図１は本発明の熱収縮性フィルムの製造装置の説明図である。熱可塑性樹脂からなる樹脂組成物を図示しない押出機にて混練し、Ｔダイ１から吐出された溶融シート素材は、特定温度範囲すなわち該熱可塑性樹脂が塩化ビニル樹脂においては、柔軟温度＋１０℃〜柔軟温度＋３５℃、ポリエステル系樹脂及び／又はスチレン系樹脂においては、Ｔｇ＋１０℃〜Ｔｇ＋３５℃に保ったキャストロールＲ１上に押し出され、冷却固化してフィルム２を形成し、ゴムロールＲ２にて制御された搬送速度にて該フィルム２を送り出す。続いて該キャストロールＲ１の表面速度に対して１．３〜２．０倍の速度にて巻き取る巻取装置３を配することにより、簡易な装置で縦延伸が実現される。
【００１０】
本発明の熱可塑性樹脂組成物は、いずれの熱可塑性樹脂でも使用可能であるが、中でも塩化ビニル樹脂、スチレン系樹脂、オレフィン系樹脂、ポリエステル系樹脂が、熱収縮ラベルにした時の装着適性が良いので好ましく、その中でも塩化ビニル樹脂、ポリエステル系樹脂が特に好ましい。該熱可塑性樹脂組成物は、上記の熱可塑性樹脂単独でも、２種以上を混合して使用してもよい。
ポリエステル系樹脂は、ジカルボン酸成分として、テレフタル酸、ナフタレンジカルボン酸等の芳香族ジカルボン酸及びそれらのエステル、コハク酸、バレリアン酸等の脂肪族ジカルボン酸及びそれらのエステルが挙げられ、ジオール成分として、エチレングリコール、ブチレングリコール、シクロヘキサンジメタノール等が挙げられ、これらのジカルボン酸成分とジオール成分の共重合ポリエステルにより製造される。また、ポリ乳酸、ポリカプロラクトン等のヒドロキシカルボン酸の（共）重合ポリエステルを使用することもできる。さらに、上記したポリエステルをさらに共重合したポリエステル、及びそれらの混合物も使用可能である。
【００１１】
前記熱可塑性樹脂には、用途に応じ、例えば機械的特性を改良するために、適宜上記した以外の成分を配合することもできる。衝撃強度改良剤、安定剤、滑剤、可塑剤、充填材、酸化防止剤、着色剤、紫外線吸収剤、帯電防止剤、難燃剤、潤滑剤等を配合することができる。
【００１２】
前記押出機としては、通常の単軸押出機、二軸押出機を使用でき、シングル押出、タンデム押出、２段押出等使用する熱可塑性樹脂の種類に合せて最適な押出方法を選択すれば良い。
前記Ｔダイ１から押出すシートは単層でも良いし、共押出法による複層も可能である。
【００１３】
前記キャストロールＲ１は、鏡面仕上げの金属製ロールを使用できるが、内部に温水等の加熱媒体を循環させて所望する温度に保持し得ることが必要である。
該キャストロールＲ１の温度は、前記特定温度範囲すなわち該熱可塑性樹脂が塩化ビニル樹脂においては、柔軟温度＋１０℃〜柔軟温度＋３５℃、ポリエステル系樹脂及び／又はスチレン系樹脂においては、Ｔｇ＋１０℃〜Ｔｇ＋３５℃に保つことが重要である。該特定温度範囲よりも低くした場合には、巻取張力に対するフィルムの応力が高くなり、キャストロールＲ１及び／又はゴムロールＲ２とフィルム２の間に大きな速度差が生じ、その結果フィルムに擦り傷が生じて商品価値を著しく損なってしまう。キャストロールＲ１の温度を該特定温度範囲よりも高くした場合には、主収縮方向の１００℃収縮率が３５％以上の熱収縮性フィルムを得ることができない。
【００１４】
前記ゴムロールＲ２は、幅方向均一な圧力で押し付けられる材質とロール径のものであることが必要である。材質とロール径が適していなくて幅方向に均一な圧力で押し付けられない場合には、得られたフィルムの熱収縮率のばらつきが大きくなって好ましくない。
また、その表面速度が前記キャストロールＲ１の表面速度と略同じであるように制御することが重要で、例えば、図示しないエアーシリンダー又は油圧シリンダーによってキャストロールＲ１に押し付けられ、成形したフィルム２の搬送速度を該キャストロールＲ１の表面速度に固定する。また、該ゴムロールＲ２への負荷に応じて回転速度を調整する調整手段を取り付けてもよい。
【００１５】
前記巻取装置３は、該キャストロールＲ１の表面速度に対して１．３〜２．０倍の速度にて巻き取るが、該巻取装置３の巻取速度をキャストロールＲ１の表面速度速度の１．３倍未満にした場合には、主収縮方向の１００℃収縮率が３５％以上の熱収縮性フィルムを得ることができない。一方該巻取装置３の巻取速度を該キャストロールＲ１の表面速度の２．０倍を越える速度にした場合には、キャストロールＲ１と巻取装置３の間でフィルムの幅が急激に縮少し、その結果フィルム２の走行方向の応力が幅方向に大きくばらつき、得られた熱収縮性フィルムの熱収縮率のばらつきが大きくなって好ましくない。
また、該キャストロールＲ１と該巻取装置３の間には、さらにフィルム搬送用及び／又は熱処理用のロールを適宜設置しても良い。
【００１６】
前記巻取装置３について詳述すれば、次のようになる。キャストロールＲ１及びゴムロールＲ２にて搬送されたフィルム２は、該キャストロールＲ１の表面速度に対して１．３〜２．０倍の表面速度にて回転する延伸ロールＲ４にゴムロールＲ３にて押し付けられ走行方向に延伸された後、揺動ロールＲ５を介して巻取ロールＲ６にてロール状に巻き取られる。
前記ゴムロールＲ３は、幅方向均一な圧力で押し付けられる材質とロール径のものであることが必要である。材質とロール径が適していなくて幅方向に均一な圧力で押し付けられない場合には、得られた熱収縮性フィルムの熱収縮率のばらつきが大きくなって好ましくない。
また、その表面速度が前記延伸ロールＲ４の表面速度と略同じであるように制御することが重要で、例えば、図示しないエアーシリンダー又は油圧シリンダーによって延伸ロールＲ４に押し付けられ、フィルム２の延伸速度を該延伸ロールＲ４の表面速度に固定する。また、該ゴムロールＲ３への負荷に応じて回転速度を調整する調整手段を取り付けてもよい。
また、揺動ロールＲ５は、フィルム２の張力を調整するために設置したものであるが、必要に応じ複数設けてもよい。
【００１７】
本発明においては、特定の性能を付与するために、コロナ処理、プラズマ処理、火炎処理などの表面処理、紫外線、α線、β線、γ線、電子線などの照射、ポリアミド、ポリオレフィン、ポリビニルアルコール、ポリ塩化ビニリデン、ポリエステルなどの樹脂被覆処理、金属蒸着などを施すこともできる。
【００１８】
本発明の熱収縮性フィルムは、１００℃における熱収縮率が主収縮方向において３０％以上でかつ主収縮方向と直交する方向において８％以下となるように選ばれる。また、該熱収縮性フィルムの厚さは、２０μｍ〜１１０μｍであることが望ましく、２５μｍ〜１００μｍがさらに望ましい。厚さが２０μｍ未満の場合、印刷等の加工を行う時に破れやすく、１１０μｍを超えると、収縮応力の絶対値が大きくなり熱収縮ラベルとして使用する際、被包装物が変形したり、経済的にも好ましくない。
【００１９】
次に、本発明の内容を実施例によって、更に詳細に説明する。なお、実施例中の各物性は以下の方法で評価したものである。
（１）熱収縮率
縦横各１００ｍｍの大きさにサンプリングしたフィルムを８０℃又は１００℃の温水中に３０秒間又は１０秒間浸漬した後温水中から取出して、０．５ｍｍ目盛のスケールで縦横各々の寸法変化を測定し、次に述べる式に従って求めた。
熱収縮率（％）＝｛１００（ｍｍ）−浸漬後の長さ（ｍｍ）｝／１００（ｍｍ）×１００
（２）極限粘度
フェノールとテトラクロロエタンの等重量混合溶媒中、３０℃でウデローデ型粘度計を用いて測定した。
（３）フィルム厚み
ＪＩＳ  Ｂ７５０２に準拠した外側マイクロメーターを用い、フィルムの幅方向又は長さ方向に等間隔に１０点以上測定し、その平均値をフィルム厚みとした。
（４）柔軟温度
ＪＩＳ  Ｋ６７３４に規定した測定方法を用いてビカット軟化温度を測定した。
（５）ガラス転移温度（Ｔｇ）
ＪＩＳ  Ｋ７１２１に準じて、示差熱分析法（ＤＳＣ）により、熱分析システム「メトラータＴＡ３０００」（メトラー社製）を用いて、昇温速度１０℃／分の条件で測定した。
【実施例１】
【００２０】
テレフタル酸５０モル％とエチレングリコール５０モル％からなる極限粘度０．８０ｄｌ／ｇの共重合ポリエステル樹脂９３重量％にシリカ粒子を７重量％加えて溶融押出したコンパウンド樹脂３０重量％と、テレフタル酸５０モル％とエチレングリコール３２．５モル％及びシクロヘキサンジメタノール１７．５モル％からなる極限粘度０．７８ｄｌ／ｇの共重合ポリエステル樹脂７０重量％をブレンダーに投入して攪拌混合した後、真空ベント式二軸押出機に供給し、２７０℃で溶融する。溶融樹脂をＴダイから、ロール内部に８５℃の温水を循環させたキャストロール上に押出し、次いで、速度をキャストロールの１．５倍の速度で回転させた巻取装置でフィルムを巻き取った。キャストロール上で成形したフィルムをサンプリングして測定したＴｇは７２℃であった。
キャストロール上で成形したフィルムは、エアーシリンダーによってキャストロールに押し付けたゴムロールで、フィルムの搬送速度をキャストロールの表面速度に固定した。
得られたフィルムの厚さは５０μｍ、１００℃の温水中に１０秒間浸漬して測定したフィルム走行方向（縦方向）の熱収縮率は４９％、フィルム走行方向と直行する方向（横方向）の熱収縮率は２％であった。
このフィルムをグラビア印刷機にかけて、文字及び図柄を印刷した上で、円筒状のシュリンクラベル（直径７０ｍｍ、長さ１６０ｍｍ）に加工し、容量５００ｍｌのＰＥＴボトル（高さ２１０ｍｍ、１辺６０ｍｍの角型）１００個に嵌合し、長さ３ｍ、入口温度９０℃、出口温度９５℃のスチームトンネル中を通過時間５秒で通過させることによりＰＥＴボトルに密着させた。シュリンクラベルの装着状態は１００個とも極めて良好であった。
【実施例２】
【００２１】
平均重合度７００のポリ塩化ビニル樹脂１００重量部に、ＭＢＳ樹脂３重量部、可塑剤（ジー２−エチルヘキシルフタレート）４重量部、滑剤（脂肪酸アミド）０．３重量部、安定剤（ジアルキル錫マレート系）４重量部を添加して攪拌混合した後、単軸押出機に供給し、２１０℃で溶融する。溶融樹脂をＴダイから、ロール内部に８８℃の温水を循環させたキャストロール上に押出し、次いで、速度をキャストロールの２．０倍の速度で回転させた巻取装置でフィルムを巻き取った。キャストロール上で成形したフィルムをサンプリングして測定した柔軟温度は５７℃であった。
キャストロール上で成形したフィルムは、エアーシリンダーによってキャストロールに押し付けたゴムロールで、フィルムの搬送速度をキャストロールの表面速度に固定した。
得られたフィルムの厚さは４５μｍ、１００℃の温水中に３０秒間浸漬して測定したフィルム走行方向（縦方向）の熱収縮率は３８％、フィルム走行方向と直行する方向（横方向）の熱収縮率は１％であった。
このフィルムをグラビア印刷機にかけて、文字及び図柄を印刷した上で、縦５１ｍｍ横５１ｍｍの粘着シュリンクラベルに加工し、単３乾電池１００個に嵌合した後、温度２５０℃の熱風を２秒吹き付けて乾電池に密着させた。シュリンクラベルの装着状態は１００個とも極めて良好であった。
【実施例３】
【００２２】
実施例１と同じ樹脂組成物を用いて、同じ押出機、同じ条件でＴダイから、ロール内部に８２℃の温水を循環させたキャストロール上に押出し、次いで、速度をキャストロールの１．３倍の速度で回転させた巻取装置でフィルムを巻き取った。キャストロール上で成形したフィルムをサンプリングして測定したＴｇは７２℃であった。
キャストロール上で成形したフィルムは、エアーシリンダーによってキャストロールに押し付けたゴムロールで、フィルムの搬送速度をキャストロールの表面速度に固定した。
得られたフィルムの厚さは２５μｍ、１００℃の温水中に１０秒間浸漬して測定したフィルム走行方向（縦方向）の熱収縮率は４２％、フィルム走行方向と直行する方向（横方向）の熱収縮率は４％であった。
このフィルムをグラビア印刷機にかけて、文字及び図柄を印刷した上で、円筒状のシュリンクラベル（直径７０ｍｍ、長さ１６０ｍｍ）に加工し、容量５００ｍｌのＰＥＴボトル（高さ２１０ｍｍ、１辺６０ｍｍの角型）１００個に嵌合し、長さ３ｍ、入口温度９０℃、出口温度９５℃のスチームトンネル中を通過時間５秒で通過させることによりＰＥＴボトルに密着させた。シュリンクラベルの装着状態は１００個とも極めて良好であった。
【実施例４】
【００２３】
実施例２と同じ樹脂組成物を用いて、単軸軸押出機で溶融した後Ｔダイから、ロール内部に９２℃の温水を循環させたキャストロール上に押出し、次いで、速度をキャストロールの１．８倍の速度で回転させた巻取装置でフィルムを巻き取った。キャストロール上で成形したフィルムをサンプリングして測定した柔軟温度は５７℃であった。
キャストロール上で成形したフィルムは、エアーシリンダーによってキャストロールに押し付けたゴムロールで、フィルムの搬送速度をキャストロールの表面速度に固定した。
得られたフィルムの厚さは１００μｍ、１００℃の温水中に３０秒間浸漬して測定したフィルム走行方向（縦方向）の熱収縮率は３８％、フィルム走行方向と直行する方向（横方向）の熱収縮率は３％であった。
このフィルムをグラビア印刷機にかけて、文字及び図柄を印刷した上で、縦５１ｍｍ横５１ｍｍの粘着シュリンクラベルに加工し、単３乾電池１００個に嵌合した後、温度２５０℃の熱風を２秒吹き付けて乾電池に密着させた。シュリンクラベルの装着状態は１００個とも極めて良好であった。
【実施例５】
【００２４】
ブタジエン単位含有量が２０重量％のスチレン−ブタジエン−スチレン型ブロック共重合体樹脂（電気化学工業（株）製クリアレン８５０Ｌ）を、２００℃に設定した単軸押出機に供給し、Ｔダイから、ロール内部に９６℃の温水を循環させたキャストロール上に押出し、次いで、速度をキャストロールの１．７倍の速度で回転させた巻取装置でフィルムを巻き取った。キャストロール上で成形したフィルムをサンプリングして測定したＴｇは７８℃であった。
キャストロール上で成形したフィルムは、エアーシリンダーによってキャストロールに押し付けたゴムロールで、フィルムの搬送速度をキャストロールの表面速度に固定した。
得られたフィルムの厚さは４０μｍ、１００℃の温水中に１０秒間浸漬して測定したフィルム走行方向（縦方向）の熱収縮率は６５％、フィルム走行方向と直行する方向（横方向）の熱収縮率は４％であった。
このフィルムをグラビア印刷機にかけて、文字及び図柄を印刷した上で、円筒状のシュリンクラベル（直径７０ｍｍ、長さ１６０ｍｍ）に加工し、容量５００ｍｌのＰＥＴボトル（高さ２１０ｍｍ、１辺６０ｍｍの角型）１００個に嵌合し、長さ３ｍ、入口温度９０℃、出口温度９５℃のスチームトンネル中を通過時間５秒で通過させることによりＰＥＴボトルに密着させた。シュリンクラベルの装着状態は１００個とも極めて良好であった。
【００２５】
［比較例１］
実施例１と同じ樹脂組成物を用いて、同じ押出機、同じ条件でＴダイから、ロール内部に７８℃の温水を循環させたキャストロール上に押出し、次いで、速度をキャストロールの１．３倍の速度で回転させた巻取装置でフィルムを巻き取った。キャストロール上で成形したフィルムをサンプリングして測定したＴｇは７２℃であった。
キャストロール上で成形したフィルムは、エアーシリンダーによってキャストロールに押し付けたゴムロールで、フィルムの搬送速度をキャストロールの表面速度に固定した。
得られたフィルムの厚さは５０μｍ、１００℃の温水中に１０秒間浸漬して測定したフィルム走行方向（縦方向）の熱収縮率は５５％、フィルム走行方向と直行する方向（横方向）の熱収縮率は０％であったが、フィルム表面に擦り傷が生じて商品価値の著しく劣ったフィルムしか得られなかった。
【００２６】
［比較例２］
実施例２と同じ樹脂組成物を用いて、単軸軸押出機で溶融した後Ｔダイから、ロール内部に９６℃の温水を循環させたキャストロール上に押出し、次いで、速度をキャストロールの２．０倍の速度で回転させた巻取装置でフィルムを巻き取った。キャストロール上で成形したフィルムをサンプリングして測定した柔軟温度は５７℃であった。
キャストロール上で成形したフィルムは、エアーシリンダーによってキャストロールに押し付けたゴムロールで、フィルムの搬送速度をキャストロールの表面速度に固定した。
得られたフィルムの厚さは４５μｍ、１００℃の温水中に３０秒間浸漬して測定したフィルム走行方向（縦方向）の熱収縮率は２８％、フィルム走行方向と直行する方向（横方向）の熱収縮率は３％であった。
このフィルムをグラビア印刷機にかけて、文字及び図柄を印刷した上で、縦５１ｍｍ横５１ｍｍの粘着シュリンクラベルに加工し、単３乾電池１００個に嵌合した後、温度２５０℃の熱風を２秒吹き付けて乾電池に密着させた。シュリンクラベルの装着状態は１００個とも乾電池への密着状態が不十分で不良であった。
【００２７】
［比較例３］
実施例１と同じ樹脂組成物を用いて、同じ押出機、同じ条件でＴダイから、ロール内部に８２℃の温水を循環させたキャストロール上に押出し、次いで、速度をキャストロールの１．２倍の速度で回転させた巻取装置でフィルムを巻き取った。キャストロール上で成形したフィルムをサンプリングして測定したＴｇは７２℃であった。
キャストロール上で成形したフィルムは、エアーシリンダーによってキャストロールに押し付けたゴムロールで、フィルムの搬送速度をキャストロールの表面速度に固定した。
得られたフィルムの厚さは５０μｍ、１００℃の温水中に１０秒間浸漬して測定したフィルム走行方向（縦方向）の熱収縮率は２７％、フィルム走行方向と直行する方向（横方向）の熱収縮率は３％であった
このフィルムをグラビア印刷機にかけて、文字及び図柄を印刷した上で、円筒状のシュリンクラベル（直径７０ｍｍ、長さ１６０ｍｍ）に加工し、容量５００ｍｌのＰＥＴボトル（高さ２１０ｍｍ、１辺６０ｍｍの角型）１００個に嵌合し、長さ３ｍ、入口温度９０℃、出口温度９５℃のスチームトンネル中を通過時間５秒で通過させることによりＰＥＴボトルに密着させた。シュリンクラベルの装着状態は１００個ともＰＥＴボトルへの密着状態が不十分で不良であった。
【産業上の利用可能性】
【００２８】
本発明の方法によれば、縦延伸した熱可塑性樹脂製フィルムを、経済的に製造することができる。また、必要に応じてさらに横延伸装置により延伸することで２軸延伸した熱可塑性フィルムを製造することもできる。これらの延伸したフィルムは熱収縮ラベル、熱収縮包装、熱収縮キャップシールなどに使用される熱収縮性フィルムとして好適に用いられる。また、本発明の方法により熱可塑性樹脂製フィルムを延伸した後、熱固定することにより、配向性フィルムを製造することも可能である。この配向性フィルムは、磁気テープ、多孔性フィルムなどに用いられうる。
【図面の簡単な説明】
【００２９】
【図１】本発明の熱収縮性フィルムの製造装置の説明図である。
【符号の説明】
【００３０】
１  Ｔダイ
２  フィルム
３  巻取装置
Ｒ１  キャストロール
Ｒ２，Ｒ３  ゴムロール
Ｒ４  延伸ロール
Ｒ５  揺動ロール
Ｒ６  巻取ロール
【図１】
2005067081.tif 000003